СПОСОБ ОТБЕЛИВАНИЯ ЦЕЛЛЮЛОЗНОЙ БУМАГИ ПУТЕМ КОНЕЧНОЙ ОБРАБОТКИ ОЗОНОМ ПРИ ВЫСОКОЙ ТЕМПЕРАТУРЕ

1. Способ обработки предварительно отбеленной целлюлозной массы, включающий стадию обработки указанной целлюлозной массы озоном, осуществляемую при температуре выше 60°С, предпочтительно выше 65°С и, более предпочтительно выше или равной 70°С.
2. Способ по п.1, отличающийся тем, что стадию обработки озоном осуществляют при температуре 80-90°С, преимущественно близкой к 80°С.
3. Способ по любому из пп.1 и 2, отличающийся тем, что предварительно отбеленная целлюлозная масса имеет уровень белизны выше 70%, преимущественно выше 80%, и предпочтительно близкий к 85%.
4. Способ по любому из пп.1 и 2, отличающийся тем, что предварительно отбеленная целлюлозная масса имеет остаточное содержание лигнина, соответствующее числу каппа ниже 2,5, преимущественно ниже 2, и предпочтительно ниже 1.
5. Способ по любому из пп.1 и 2, отличающийся тем, что количество используемого озона на стадии обработки озоном находится между 0,01 и 0,5 вес.%, преимущественно между 0,05 и 0,2 вес.% от сухой целлюлозной массы.
6. Способ по любому из пп.1 и 2, отличающийся тем, что стадию обработки озоном осуществляют при рН между 2 и 10, преимущественно между 4 и 8.
7. Способ по любому из пп.1 и 2, отличающийся тем, что стадию обработки озоном осуществляют в отношении целлюлозной массы с плотностью между 1 и 45%.
8. Способ по любому из пп.1 и 2, отличающийся тем, что стадию обработки озоном осуществляют непосредственно после конечной стадии предварительного отбеливания, без промежуточного промывания.
9. Способ по любому из пп.1 и 2, отличающийся тем, что целлюлозная масса является крафт-целлюлозой или сульфитной целлюлозой.